Procédé de préparation d'un matériau mésoporeux magnétique à base de silice (MPMS), ledit procédé comprenant les étapes de : i) Fonctionnalisation des groupes silanols (-SiOH) d’un matériau mésoporeux à base de silice par greffage covalent d'un ligand (L) comprenant, à au moins l’une extrémité, un groupe zwitterionique de formule (I), notamment susceptible de complexer des particules superparamagnétiques : où n est un entier égal à 3 ou 4 ; ii) Incorporation de particules de ferrites superparamagnétiques (MFe 2 O 4 NP) au sein du matériau mésoporeux, ce par quoi on obtient un matériau mésoporeux magnétique à base de silice (MPMS). Procédé selon la revendication 1, dans lequel le matériau mésoporeux est matériau de type SBA-15 ou SBA-16, de préférence de type SBA-15. Procédé selon l’une quelconque des revendications précédentes, dans lequel le ligand (L) comprend un groupe zwitterionique de formule (Ia) ou (Ib) : Dans lesquelles : m est un entier égal à 0, 1 ou 2, et A désigne un groupe alkylène en C 3 ou aminoalkylène (-NH-Alk-) en C 5 ou C 6 ; Procédé selon l’une quelconque des revendications précédentes, dans lequel l’étape i) comprend les étapes suivantes : i 1 ) réaction des fonctions silanols du matériau mésoporeux avec un composé de formule (IIa) ou (IIb) : et Dans lesquelles : R représente, indépendamment, à chaque occurrence, un groupe méthyle ou éthyle ; m étant égal à 0, 1 ou 2 ; i 2 ) réaction de la fonction amine ou pyridine du composé (IIa) ou (IIb) avec un composé sultone, en particulier la 1,3-propanesultone (PS) ou la 1,4-butanesultone. Procédé selon l’une quelconque des revendications précédentes, dans lequel à l’étape ii) les particules de ferrites superparamagnétique (MFe 2 O 4 NP) sont préparées in situ, au sein du matériau mésoporeux fonctionnalisé, à partir d’ions M 2+ , notamment Fe 2+ , Co 2+ , Ni 2+ , Mn 2+ , Cu 2+ , Zn 2+ , et Fe 3+ . Procédé selon la revendication 5, dans lequel les ferrites (MFe 2 O 4 NP) sont préparées par réaction d’ions M 2+ et Fe 3+ en présence d’ammoniaque, de préférence à une température de 90 °C. Procédé selon l’une quelconque des revendications précédentes, dans lequel les particules de ferrite superparamagnétiques ont une taille comprise entre 5 nm et 10 nm. Matériau à base de silice magnétique mésoporeuse (MPMS) susceptible d’être obtenu selon le procédé tel que défini selon l’une quelconque des revendications 1 à 7. Matériau à base de silice magnétique mésoporeuse (MPMS), caractérisé en qu’il comprend : - au moins un ligand (L) comprenant un groupe zwitterionique de formule (I) tel que défini dans les revendications 1 à 7, ledit ligand (L) étant greffé de manière covalente sur des groupes silanols d’un matériau mésoporeux à base de silice ; et - au moins une nanoparticule de ferrite superparamagnétique (MFe 2 O 4 NPs). Utilisation d’un matériau mésoporeux magnétique à base de silice (MPMS) pour la dépollution de l'eau, notamment pour dégrader des composés organiques aromatiques tels que les perturbateurs endocriniens ou des composés pharmaceutiques. Utilisation selon la revendication 10, dans laquelle le matériau est utilisé en présence d’H 2 O 2 et d’une agitation notamment par ultrasons, de préférence à haute fréquence.